(57)【要約】【課題】  夏季日照における過度の気温上昇を抑制し、工事現場内における日照ムラを生じず、しかも取り扱い性が容易で、さらには必要に応じて工事現場内の吸気と排気も可能な工事現場囲包用防音シートの提供。【解決手段】  本発明の工事現場囲包用防音シートは、繊維布帛の両面に難燃樹脂被覆層を設けて、特定の面密度０．５〜２．５ｋｇ／ｍ２とする可撓性シートにおいて、全光線透過率０〜５％の防音領域Ａと、全光線透過率１０〜６０％の防音領域Ｂを設けて構成し、特に防音領域Ｂを１〜６個の領域に分散して防音領域Ａに取り囲まれるように配置して、さらに防音領域Ａにおける繊維布帛の空隙率ａ、防音領域Ｂにおける繊維布帛の空隙率ｂ（空隙率ｂ>空隙率ａ）を有し、空隙率差１０〜６０とする。【選択図】図１
2011196157.tif 000002
【特許請求の範囲】
【請求項１】
繊維布帛の両面に難燃樹脂被覆層が設けられた、面密度０．５〜２．５ｋｇ／ｍ２の可撓性シートであって、前記可撓性シートが、全光線透過率（ＪＩＳ−Ｋ７１０５）０〜５％の防音領域Ａと、全光線透過率（ＪＩＳ−Ｋ７１０５）１０〜６０％の防音領域Ｂとによって構成され、前記防音領域Ｂは１〜６個の領域に分散して前記防音領域Ａに取り囲まれて配置され、さらに前記防音領域Ａには空隙率ａの繊維布帛を含み、前記防音領域Ｂには空隙率ｂの繊維布帛を含んでいて、前記空隙率ｂは前記空隙率ａよりも大きく、その空隙率差が１０〜６０であることを特徴とする工事現場囲包用防音シート。
【請求項２】
前記防音領域Ａの前記難燃樹脂被覆層が無機化合物粒子を含有し、前記防音領域Ｂの前記難燃樹脂被覆層には無機化合物粒子を含有しない、請求項１に記載の工事現場囲包用防音シート。
【請求項３】
前記防音領域Ｂに含む前記空隙率ｂの前記繊維布帛が、無機化合物粒子を含有する難燃樹脂によって含浸被覆されている、請求項１または２に記載の工事現場囲包用防音シート。
【請求項４】
前記無機化合物粒子が、酸化鉛、三酸化アンチモン、チタン酸バリウム、酸化ジルコニウム、酸化亜鉛、酸化鉄、炭酸バリウム、硫酸バリウム、二酸化チタン、アルミナ、チタン酸カリウム、酸化マグネシウム、マイカ、タルク、炭酸カルシウム、水酸化アルミニウム及び水酸化マグネシウムから選ばれた１種以上を含む、請求項２または３に記載の工事現場囲包用防音シート。
【請求項５】
前記難燃樹脂被覆層が、ハロゲン含有化合物、リン原子含有化合物、窒素原子含有化合物、及び無機化合物から選ばれた１種以上の難燃剤を含む、請求項１〜４の何れか１項に記載の工事現場囲包用防音シート。
【請求項６】
前記可撓性シートにおける、前記防音領域Ａと前記防音領域Ｂとの面積比が、１：０．２〜１：２である、請求項１〜５の何れか１項に記載の工事現場囲包用防音シート。
【請求項７】
前記可撓性シートの面積が、３〜１０ｍ２であり、この面積に占める前記防音領域Ｂの面積が、０．５〜６．６ｍ２である、請求項１〜６の何れか１項に記載の工事現場囲包用防音シート。
【請求項８】
前記防音領域Ｂが、雌雄面ファスナーの会合と剥離によって開閉可能である、請求項７に記載の工事現場囲包用防音シート。
【発明の詳細な説明】
【技術分野】
【０００１】
本発明は防音シートに関するものであり、更に詳しく述べるならば、本発明は構築物の建設や解体の工事現場周囲に張囲される防炎性を有する安全シートに関するもので、特に採光性と防音性に優れた安全シートに関するものである。
【背景技術】
【０００２】
ビルやマンションなどの鉄筋コンクリート構築物の建設や解体時には、杭打機、打鋲機、削岩機、溶接機、コンプレッサー、エンジン発電機など多様な機械類を使用しての騒音作業を伴うことで、粉塵や機械音が近隣に撒散しない様、構築物の周囲には防音用シートやパネル張囲によるシールドの配慮を必要とする。この張囲いは多数のシートの連結、または多数のパネルの連結によって構成されている。特に防音シートとしては、繊維織物を芯材として、これに塩化ビニル樹脂などに硫酸バリウム、鉄粉、酸化鉄、鉛粉、鉛化合物などの高比重の粉体を充填して面密度を高めた繊維複合シートが知られているが、これらの防音シートでは粉体の高充填によって遮光隠蔽性となって採光性を悪くすることで、日中でも作業現場環境を暗くすることで、作業の安全性確保にためは自家発電照明などを必要としていた。
【０００３】
特許文献１では、工事現場の周囲に張設する防護シート（この防護シートは防音シートではない）において、作業環境に採光性を得る手段として、不透明な防護シートに、透明な塩化ビニールシートやアクリルシートなどの透明シートからなる採光窓を設けて工事現場に採光する提案がなされている。この方法によると採光窓を大きくするほど採光を得ることができるが、塩化ビニールシートやアクリルシートでは工事現場用途で破損し易いため、採光窓を大きくするほど工事現場での安全性が損なわれる問題を有しており、ＪＩＳ−Ａ８９５２規定の建築工事用シートの性能（引張強さ×伸び、引張強さ、はとめ部強度、鋼管落下による耐貫通試験）を満足できるものではなく、また消防法施工規則第４条（ＪＩＳ−Ｌ１０９１Ａ法）の防炎性能を満たすことは困難である。
【０００４】
本出願人は、採光性を考慮した工事現場張設用防音シートとして、粗目織物を用いて、これに高比重無機系充填剤とを含む高比重樹脂層で被覆したメッシュシートを基材として、この表面に可撓性高分子材料（好ましくは難燃剤を含む）による透明性樹脂層を形成し、面密度を０．８〜３．５kg／ｍ２ とするシートを提案した。（特許文献２）このシートは樹脂加工した粗目織物を基布とすることで、ＪＩＳ−Ａ８９５２規定の建築工事用シートの性能を満足しながら良好な採光性を兼備するものであるが、夏季日照によっては張囲現場内の気温が上昇して熱中症の原因となる懸念を有していた。この問題は特許文献２の採光防音シートと従来の防音シートを組み合わせ併用することで解消し得るが、今度は場所によって薄暗いエリアを生じさせること、採光部と遮光部との配置設計の煩わしさがあった。このため、夏季日照における気温上昇を抑制し、工事現場内における日照ムラを生じず、しかも取り扱い性の容易な防音シートが望まれていて、さらには工事現場内の吸気と排気が容易な防音シートが望まれていたのである。
【先行技術文献】
【特許文献】
【０００５】
【特許文献１】実開平７−１９５１２号公報
【特許文献２】特開２００３−２２１８８８号公報
【発明の概要】
【発明が解決しようとする課題】
【０００６】
本発明は夏季日照における過度の気温上昇を抑制し、工事現場内における日照ムラを生じず、しかも取り扱い性が容易で、さらには必要に応じて工事現場内の吸気と排気も可能な工事現場囲包用防音シートを提供しようとするものである。
【課題を解決するための手段】
【０００７】
上記課題を解決するために、繊維布帛の両面に難燃樹脂被覆層を設けて、特定の面密度とした可撓性シートにおいて、全光線透過率０〜５％の防音領域Ａと、全光線透過率１０〜６０％の防音領域Ｂを設け、防音領域Ｂが防音領域Ａに取り囲まれて構成されるようにして、さらに防音領域Ａにおける繊維布帛の空隙率ａ、防音領域Ｂにおける繊維布帛の空隙率ｂ（空隙率ｂ>空隙率ａ）を有し、特定の空隙率差を有することによって、採光性と防音性とを兼備する工事現場囲包用シートが得られることを見出して本発明を完成するに至った。
【０００８】
すなわち本発明の工事現場囲包用防音シートは、繊維布帛の両面に難燃樹脂被覆層が設けられた、面密度０．５〜２．５ｋｇ／ｍ２の可撓性シートであって、前記可撓性シートが、全光線透過率（ＪＩＳ−Ｋ７１０５）０〜５％の防音領域Ａと、全光線透過率（ＪＩＳ−Ｋ７１０５）１０〜６０％の防音領域Ｂとによって構成され、前記防音領域Ｂは１〜６個の領域に分散して前記防音領域Ａに取り囲まれて配置され、さらに前記防音領域Ａには空隙率ａの繊維布帛を含み、前記防音領域Ｂには空隙率ｂの繊維布帛を含んでいて、前記空隙率ｂは前記空隙率ａよりも大きく、その空隙率差が１０〜６０であることが好ましい。本発明の工事現場囲包用防音シートは、前記防音領域Ａの前記難燃樹脂被覆層が無機化合物粒子を含有し、前記防音領域Ｂの前記難燃樹脂被覆層には無機化合物粒子を含有しないことが好ましい。本発明の工事現場囲包用防音シートは、前記防音領域Ｂに含む前記空隙率ｂの前記繊維布帛が、無機化合物粒子を含有する難燃樹脂によって含浸被覆されていることが好ましい。本発明の工事現場囲包用防音シートは、前記無機化合物粒子が、酸化鉛、三酸化アンチモン、チタン酸バリウム、酸化ジルコニウム、酸化亜鉛、酸化鉄、炭酸バリウム、硫酸バリウム、二酸化チタン、アルミナ、チタン酸カリウム、酸化マグネシウム、マイカ、タルク、炭酸カルシウム、水酸化アルミニウム及び水酸化マグネシウムから選ばれた１種以上を含むことが好ましい。本発明の工事現場囲包用防音シートは、前記難燃樹脂被覆層が、ハロゲン含有化合物、リン原子含有化合物、窒素原子含有化合物、及び無機化合物から選ばれた１種以上の難燃剤を含むことが好ましい。本発明の工事現場囲包用防音シートは、前記可撓性シートにおける、前記防音領域Ａと前記防音領域Ｂとの面積比が、１：０．２〜１：２であることが好ましい。本発明の工事現場囲包用防音シートは、前記可撓性シートの面積が、３〜１０ｍ２であり、この面積に占める前記防音領域Ｂの面積が、０．５〜６．６ｍ２であることが好ましい。本発明の工事現場囲包用防音シートは、前記防音領域Ｂが、雌雄面ファスナーの会合・剥離によって開閉可能であることが好ましい。
【発明の効果】
【０００９】
本発明によれば、従来の防音シートと同等の防音性を有しながら、適度な採光性をムラ無く有することで、夏季日照における過度の気温上昇を抑制することを可能とする。従って本発明の工事現場囲包用防音シートの使用によって工事現場内に適度な日照を取り入れて現場環境を明るくすることができ、より作業の安全性を確保できるようになると同時に、従来は日中にも必要であったエンジン発電照明の稼動時間や騒音を半減させることもでき、さらに必要に応じて工事現場内の換気も可能であり、また外界作業の目視確認も容易になるなど、工事現場内の作業環境が著しく改善された。
【図面の簡単な説明】
【００１０】
【図１】本発明の工事現場囲包用防音シートの一例を示す図
【図２】本発明の工事現場囲包用防音シートにおける防音領域Ａの一例を示す図
【図３】本発明の工事現場囲包用防音シートにおける防音領域Ｂの一例を示す図
【図４】本発明の工事現場囲包用防音シートにおける防音領域Ｂの一例を示す図
【図５】本発明の工事現場囲包用防音シートの一例を示す図
【図６】本発明の工事現場囲包用防音シートの一例を示す図
【図７】本発明の工事現場囲包用防音シートの一例を示す図
【図８】本発明の工事現場囲包用防音シートの一例を示す図
【発明を実施するための形態】
【００１１】
本発明の工事現場囲包用防音シートは、繊維布帛の両面に難燃樹脂被覆層が設けられた、面密度０．５〜２．５ｋｇ／ｍ２の可撓性シートであって、前記可撓性シートが、全光線透過率（ＪＩＳ−Ｋ７１０５）０〜５％の防音領域Ａと、全光線透過率（ＪＩＳ−Ｋ７１０５）１０〜６０％の防音領域Ｂとによって構成され、前記防音領域Ｂは１〜６個の領域に分散して前記防音領域Ａに取り囲まれて配置され、さらに前記防音領域Ａには空隙率ａの繊維布帛を含み、前記防音領域Ｂには空隙率ｂの繊維布帛を含んでいて、前記空隙率ｂは前記空隙率ａよりも大きく、その空隙率差を１０〜６０とする膜材である。
【００１２】
本発明の工事現場囲包用防音シートは、全光線透過率（ＪＩＳ−Ｋ７１０５）０〜５％の防音領域Ａと、全光線透過率（ＪＩＳ−Ｋ７１０５）１０〜６０％の防音領域Ｂとによって構成され、防音領域Ａと防音領域Ｂに含む繊維布帛の編織組織を互いに異として、防音領域Ａにおいて空隙率ａ、防音領域Ｂにおいて空隙率ｂ（空隙率ｂ>空隙率ａ）であり、その空隙率差を１０〜６０とする。本発明の防音シートにおいて、防音領域Ａと防音領域Ｂとに用いる繊維布帛は、織布、編布のいずれでもよく、織布としては平織、綾織、繻子織などが挙げられるが、特に平織織布が得られる防音シートの経・緯物性バランスに優れ好ましい。繊維布帛の経糸・緯糸の糸条は合成繊維、天然繊維、半合成繊維、無機繊維またはこれらの２種以上から成る混用繊維のいずれによっても良いが、ポリプロピレン繊維、ポリエチレン繊維、ビニロン繊維、ポリエステル繊維（ＰＥＴ、ＰＢＴ、ＰＥＮなど）、芳香族ポリエステル繊維、ナイロン繊維、芳香族ポリアミド繊維などの合成繊維糸条が好ましい。これらの糸条は、マルチフィラメント、短繊維紡績、モノフィラメント、スプリットヤーン、テープヤーンなどのいずれの形状でも使用できるがマルチフィラメントが好ましい。また無機繊維ではガラス繊維、シリカ繊維、アルミナ繊維、炭素繊維などのマルチフィラメント糸条を使用することもできる。
【００１３】
防音領域Ａに含む繊維布帛の編織組織としては、５００（５５５ｄtex）〜２０００（２２２２ｄtex）デニール、特に７５０（８３４ｄtex）〜１５００（１６６６ｄtex）デニールの太径が好ましく、経糸及び緯糸の打込み本数はこれらのマルチフィラメント糸条を、経糸・緯糸１インチ（２．５４ｃｍ）当たり１０〜３０本打込んで得られる平織布帛が例示でき、これらの平織布帛の空隙率ａ（目抜け度合）は、０〜１２％、好ましくは３〜８％のものが適している。防音領域Ａに含む繊維布帛の編織組織の空隙率ａが１２％を越えると繊維布帛による吸音効果が低下することがある。空隙率ａは繊維布帛の単位面積中（例えばタテ１インチ×ヨコ１インチの正方形）に占める糸条の総和面積を百分率として求め、１００から差し引いた値（×１００％）として求めることができる。また、これらの繊維布帛には、必要に応じて接着剤塗布、樹脂含浸加工、吸水防止処理、難燃処理など公知の下処理を施すことができる。
【００１４】
防音領域Ｂに含む繊維布帛の編織組織としては、５００（５５５ｄtex）〜２０００（２２２２ｄtex）デニール、特に７５０（８３４ｄtex）〜１５００（１６６６ｄtex）デニールの太径が好ましく、経糸及び緯糸の打込み本数はこれらのマルチフィラメント糸条を、経糸・緯糸１インチ（２．５４ｃｍ）当たり１０〜２０本打込んで得られる平織布帛が例示でき、これらの平織布帛の空隙率ｂ（目抜け度合）は、１６〜４０％、好ましくは２０〜３６％のものが適している。空隙率ｂが１６％未満だと糸密度が込みすぎて得られるシートの採光性に劣り、防音領域Ｂに含む繊維布帛の編織組織の空隙率が４０％を越えると繊維布帛による吸音効果が低下することがある。空隙率ｂは繊維布帛の単位面積中（例えばタテ１インチ×ヨコ１インチの正方形）に占める糸条の総和面積を百分率として求め、１００から差し引いた値（×１００％）として求めることができる。防音領域Ａにおける空隙率ａと、防音領域Ｂにおける空隙率ｂとの関係は「空隙率ｂ>空隙率ａ」であり、その空隙率差が１０〜６０、特に２０〜５５であることが好ましい。また、これらの繊維布帛には、必要に応じて接着剤塗布、樹脂含浸加工、吸水防止処理、難燃処理など公知の下処理を施すことができる。
【００１５】
本発明において繊維布帛は、無機化合物粒子を含有する難燃樹脂で含浸被覆されていることが好ましい。難燃樹脂は熱可塑性樹脂に難燃剤を含んで構成される液状難燃組成物であり、この液状組成物に無機化合物粒子を分散させた溶液を用いて、この溶液を繊維布帛に含浸させ、乾燥工程を経て繊維布帛を構成する糸条表面を被覆する。本発明において繊維布帛の難燃樹脂含浸被覆は、特に防音領域Ｂに含む繊維布帛に対して施されることが必要である。この液状難燃組成物は例えば、有機溶剤に溶解させた樹脂、樹脂エマルジョン（ラテックス）、ポリ塩化ビニル樹脂微粉末と可塑剤との併用によるペーストゾルなどに、難燃剤を配合したものの何れを用いることもできる。無機化合物粒子含有難燃樹脂による繊維布帛の含浸被覆は、公知の塗工方法、例えばディッピング（布帛への両面加工）、コーティング（布帛への片面加工、または両面加工）などの塗工、及び含浸塗工が例示できる。防音領域Ｂに含む繊維布帛の単位質量（ｇ／ｍ２）を１００とした場合の、無機化合物粒子含有難燃樹脂含浸被覆量（乾燥質量）は繊維布帛に対して１００〜３００％、好ましくは１５０〜２５０％である。
【００１６】
本発明の工事現場囲包用防音シートにおいて、防音領域Ａに設けられた難燃樹脂被覆層には無機化合物粒子を含有し、防音領域Ｂに設けられた難燃樹脂被覆層には無機化合物粒子を含有してない。防音領域Ａに設けられる難燃樹脂被覆層は、熱可塑性樹脂に難燃剤を含んで構成される難燃組成物であり、この難燃組成物に無機化合物粒子を分散させた組成物を用いてカレンダー成型やＴダイス押出法などで成形した、厚さ０．０１〜０．３ｍｍのフィルム、または厚さ０．０５〜０．３ｍｍのシートを、繊維布帛の片面以上、好ましくは両面に積層して繊維布帛を完全に被覆する。防音領域Ａに含む繊維布帛の単位質量（ｇ／ｍ２）を１００とした場合の、無機化合物粒子含有難燃樹脂被覆層は、繊維布帛に対して１００〜４００％、好ましくは１５０〜３００％である。このとき難燃樹脂被覆層は繊維布帛の空隙部にも侵入して充填されている。また防音領域Ｂに設けられる難燃樹脂被覆層は、熱可塑性樹脂に液状難燃剤を含んで構成される難燃組成物であり、この難燃組成物を用いてカレンダー成型やＴダイス押出法などで成形した、厚さ０．０１〜０．３ｍｍのフィルム、または厚さ０．０５〜０．３ｍｍのシートを繊維布帛の片面以上、好ましくは両面に積層して繊維布帛を完全に被覆する。防音領域Ｂに含む繊維布帛の単位質量（ｇ／ｍ２）を１００とした場合の、無機化合物粒子非含有難燃樹脂被覆層は、繊維布帛に対して１００〜３００％、好ましくは１５０〜２５０％である。このとき難燃樹脂被覆層は繊維布帛の空隙部にも侵入して充填されている。
【００１７】
本発明において、繊維布帛に対して難燃樹脂含浸被覆するために用いる熱可塑性樹脂（段落００１５）、及び本発明において防音領域Ａに設けられる難燃樹脂被覆層に用いる熱可塑性樹脂（段落００１６）、防音領域Ｂに設けられる難燃樹脂被覆層に用いる熱可塑性樹脂（段落００１６）としては、例えば、塩化ビニル樹脂、塩化ビニル系共重合体樹脂、塩素化塩化ビニル樹脂、オレフィン樹脂（ＰＥ，ＰＰなど）、オレフィン系共重合体樹脂、ウレタン樹脂、ウレタン系共重合体樹脂、アクリル樹脂、アクリル系共重合体樹脂、酢酸ビニル樹脂、酢酸ビニル系共重合体樹脂、スチレン樹脂、スチレン系共重合体樹脂、ポリエステル樹脂（ＰＥＴ，ＰＥＮ，ＰＢＴなど）、ポリエステル系共重合体樹脂、フッ素含有共重合体樹脂、シリコーン樹脂、ポリカーボネート、ポリアミドなどの熱可塑性樹脂などであり、これらにはウレタンゴム、アクリルゴム、ブタジエンゴム、クロルスルホン化ポリエチレン、ＳＢＲ、ＥＰＤＭ、ＥＰＭなどの熱可塑性ゴムをブレンドして補助成分として含んでいてもよい。これらの熱可塑性樹脂の中では特に比重１．４の塩化ビニル樹脂、比重１．４９〜１．５６の塩素化塩化ビニル樹脂を用い、塩化ビニル樹脂１００質量部に対して、に公知の可塑剤を３０〜１５０質量部配合した軟質塩化ビニル樹脂組成物が好ましい。
【００１８】
本発明において防音領域Ａに設けられる難燃樹脂被覆層に用いる熱可塑性樹脂（段落００１６）、防音領域Ｂに設けられる難燃樹脂被覆層に用いる熱可塑性樹脂（段落００１６）としては特に軟質塩化ビニル樹脂組成物が好ましい。軟質塩化ビニル樹脂組成物に用いる可塑剤としてはアジピン酸エステル系化合物、セバシン酸エステル系化合物、フタル酸エステル系化合物、トリメリット酸エステル系化合物、ピロメリット酸エステル系化合物、リン酸エステル系化合物、ポリエステル系化合物、塩素化パラフィン系化合物、エチレン−酢酸ビニル−一酸化炭素三元共重合体、エチレン−（メタ）アクリル酸エステル−一酸化炭素三元共重合体など公知の可塑剤が使用できる。特に防音領域Ｂに設けられる難燃樹脂被覆層に用いる軟質塩化ビニル樹脂組成物には、可塑剤成分の一部として、トリクレジルフォスフェートなどのリン酸エステル系化合物、塩素化パラフィン系化合物を用いることによって、難燃性を有しながら透明性や透光性を兼備する難燃樹脂被覆層を得ることができる。また軟質塩化ビニル樹脂組成物には、安定剤、フィラー、着色剤、難燃剤、紫外線吸収剤、光安定剤、防黴剤、帯電防止剤、架橋剤など、公知の添加剤を必要に応じて用いることができる。
【００１９】
本発明において繊維布帛に対して難燃樹脂含浸被覆するために用いる難燃剤（段落００１５）、及び本発明において防音領域Ａに設けられる難燃樹脂被覆層に用いる難燃剤（段落００１６）、防音領域Ｂに設けられる難燃樹脂被覆層に用いる難燃剤（段落００１６）としては、ａ）．金属リン酸塩、金属有機リン酸塩、リン酸誘導体、ポリリン酸アンモニウム、及びポリリン酸アンモニウム誘導体化合物などのリン原子含有化合物、ｂ）．（イソ）シアヌレート系化合物、（イソ）シアヌル酸系化合物、グアニジン系化合物、尿素系化合物、及び、これらの誘導体化合物などの窒素原子含有化合物、ｃ）．ケイ素化合物、金属水酸化物、金属酸化物、金属炭酸塩化合物、金属硫酸塩化合物、ホウ酸化合物、及び無機系化合物複合体などの無機系化合物、ｄ）．有機ハロゲン化合物などが挙げられ、熱可塑性樹脂１００質量部に対しての配合量は、１０〜１５０質量部、好ましくは３０〜１００質量部である。
【００２０】
本発明に用いる難燃剤は有機ハロゲン化合物が好ましく、特に、デカブロモジフェニル、デカブロモジフェニルオキサイド、ヘキサブロモジフェニルオキサイド、ペンタブロモシクロヘキサン、エチレンビスペンタブロモジフェニル、ヘキサブロモベンゼン、ヘキサブロモシクロドデカン、テトラブロモビスフェノールＡ、テトラブロモフタルイミド、エチレンビステトラブロモフタルイミド、及びエチレンビスペンタブロモフタルイミドなどのフタル酸誘導体、その他、臭素化ポリスチレン、臭素化エポキシ樹脂、臭素化ポリウレタンなどの臭素化高分子化合物、さらに塩素含有率２５〜４５重量％の低塩素化ポリエチレンまたは低塩素化ポリプロピレン、塩素含有率６０重量％以上の高塩素化ポリエチレンまたは高塩素化ポリプロピレンなどの塩素化高分子化合物が挙げられる。これらの難燃剤の平均粒子径は３．０μｍ以下が好ましい。平均粒子径が３．０μｍを越えると難燃剤が熱可塑性樹脂に接触する表面積効率が悪くなり難燃性が不十分となることがある。
【００２１】
本発明に用いる難燃剤は窒素原子含有化合物が好ましく、特に、（ＮＨ4 ＰＯ3 ）n で示される重合度ｎ３０〜１２００のポリリン酸アンモニウム、及びメラミン樹脂、尿素樹脂、トリアジン樹脂などで表面被覆耐水化したポリリン酸アンモニウム、メラミン変性ポリリン酸アンモニウム、ポリリン酸メラミン、（ポリ）リン酸とメラミン系化合物の複合塩、（ポリ）リン酸とメラミン系化合物の２〜３量体との複合塩、ホスホン酸とメラミン系化合物の複合塩、ホスホン酸とメラミン系化合物の２〜３量体との複合塩、ホスフィン酸とメラミンの複合塩、ホスフィン酸とメラミン系化合物の２〜３量体との複合塩、メラミンシアヌレート、トリエチルイソシアヌレート、メラミン（シアヌル酸アミド）、グアナミン、ベンゾグアナミン、硫酸メラミン、トリメチロールメラミン、シアヌル酸トリエチルエステル、１，３，５−トリアジン、ジシアナミドの３量体（メロン）、ジシアンジアミド、グアニジン、ジメチロール尿素などが挙げられる。これらの難燃剤の平均粒子径は３．０μｍ以下が好ましい。平均粒子径が３．０μｍを越えると難燃剤が熱可塑性樹脂に接触する表面積効率が悪くなり難燃性が不十分となることがある。
【００２２】
本発明に用いる難燃剤には無機系化合物が使用でき、特に、水酸化アルミニウム、水酸化マグネシウム、塩基性炭酸マグネシウム、ヒドロキシスズ酸亜鉛、酸化スズ水和物などの金属水酸化物、酸化ジルコニウム、酸化モリブデン、酸化アンチモン、ジルコニウム−アンチモン複合酸化物などの金属酸化物、ホウ酸亜鉛、メタホウ酸亜鉛、メタホウ酸バリウム、ホウ酸アルミニウムなどのホウ酸化合物、その他、アルミナ水和物、ゼオライト、ハイドロタルサイト、ヒドロキシアパタイトなどが挙げられる。これらの難燃剤の平均粒子径は３．０μｍ以下が好ましい。平均粒子径が３．０μｍを越えると難燃剤が熱可塑性樹脂に接触する表面積効率が悪くなり難燃性が不十分となることがある。
【００２３】
本発明において、繊維布帛を、無機化合物粒子を含有する難燃樹脂で含浸被覆するにおいて用いる無機化合物粒子（段落００１５）、及び本発明において防音領域Ａに設けられる難燃樹脂被覆層に用いる無機化合物粒子（段落００１６）としては、酸化鉛（ＰｂＯ比重９．３５）、三酸化アンチモン（Ｓｂ2Ｏ3比重５．７）、チタン酸バリウム（ＢａＴｉＯ2比重５．６）、酸化ジルコニウム（ＺｒＯ2比重５．５）、酸化亜鉛（ＺｒＯ2比重５．４）、酸化鉄（Ｆｅ2Ｏ3比重５．２）、炭酸バリウム（ＢａＣＯ3比重４．４）、硫酸バリウム（ＢａＳＯ4比重４．４）、二酸化チタン（ＴｉＯ2比重４．０）、アルミナ（Ａｌ2Ｏ3比重３．８）、チタン酸カリウム（Ｋ2Ｏ・ＴｉＯ2比重３．３）、酸化マグネシウム（ＭｇＯ比重３．３）、マイカ（比重３．０）、タルク（比重２．８）、炭酸カルシウム（ＣａＣＯ3比重２．６）、水酸化アルミニウム（Ａｌ2Ｏ3・３Ｈ2Ｏ比重２．４）及び水酸化マグネシウム（Ｍｇ（ＯＨ）2比重２．４）など、比重が２．０以上の無機化合物粒子が挙げられ、これらは２種以上を併用することもできる。これらの無機化合物粒子の配合量は熱可塑性樹脂１００質量部に対しての配合量は、５０〜３５０質量部、特に１００〜２５０質量部が好ましい。無機化合物粒子の配合量が５０質量部未満だと、防音領域Ａと防音領域Ｂにおける防音効果が不十分となることがあり、また無機化合物粒子の配合量が３５０質量部を越えると得られるシートの防音性はより向上するが難燃樹脂被覆層が脆くなってシートの耐久性を著しく損なうことがある。本発明によって得られるシートの面密度は０．５〜２．５ｋｇ／ｍ２、特に０．８〜２．０ｋｇ／ｍ２が防音性と取り扱い性に優れ好ましい。面密度が０．５ｋｇ／ｍ2 未満だと十分な防音効果が得られないことがあり、また面密度が２．５ｋｇ／ｍ２を越えると、得られるシートの防音性はより向上するが防音シートが重くなり過ぎてシート張設時の運搬や取り扱い性を悪くすることがある。
【００２４】
本発明の工事現場囲包用防音シートは、繊維布帛の両面に難燃樹脂被覆層が設けられた可撓性シートで、全光線透過率（ＪＩＳ−Ｋ７１０５）０〜５％の防音領域Ａと、全光線透過率（ＪＩＳ−Ｋ７１０５）１０〜６０％の防音領域Ｂとによって構成され、防音領域Ｂは１〜６個の領域に分散して防音領域Ａに取り囲まれて配置され、好ましくは防音領域Ａと防音領域Ｂとの面積比が１：０．２〜１：２、特に好ましくは１：０．２５〜１：１の範囲となるように形成するものである。防音領域Ａの全光線透過率０〜５％は、防音領域Ａに含む繊維布帛の空隙率ａが０〜１０％であること、及び防音領域Ａに設けられる難燃樹脂被覆層に用いる熱可塑性樹脂組成物が、無機化合物粒子と難燃剤とを含んで有していることにより得られるもので、また、防音領域Ｂの全光線透過率１０〜６０％は、防音領域Ｂに含む繊維布帛の空隙率ａが２０〜７０％であること、及び防音領域Ｂに設けられる難燃樹脂被覆層に用いる熱可塑性樹脂組成物が無機化合物粒子を含まないことによって得られるものである。
【００２５】
本発明の工事現場囲包用防音シートは、１単位が幅方向１．５〜２．４ｍ×長手方向３〜６ｍの長方形が好ましく、特に幅方向１．５〜２．１ｍ×長手方向３．４〜５．１ｍの長方形が取り扱い性に優れ好ましい。また本発明の工事現場囲包用防音シートは幅繋用に０．３ｍ、０．６ｍ、０．９ｍ、１．２ｍなど任意の幅で使用することができる。この１単位面積内に、防音領域Ａと防音領域Ｂが、面積比１：０．２〜１：２を保つ範囲、特に１：０．２５〜１：１で形成することが好ましく、防音領域Ｂは防音領域Ａに取り囲まれて配置されていること、すなわち防音領域Ａを海として、防音領域Ｂを島とする海島配置であることが好ましい。このとき防音領域Ａと防音領域Ｂが、特に好ましい面積比である１：０．２５〜１：１を保つ範囲であれば、防音領域Ｂは最大６個の領域で構成することもできる。防音シート１単位に対して、防音領域Ｂが７個以上の領域構成とすることは製造工程が煩雑となる割りに得られる効果に乏しくなる。すなわち防音シートは数十〜数百単位を連結して工事現場を囲包する使用形態であるから、工事現場全体的な採光効果としては最大６個の領域があれば十分である。防音領域Ｂが２領域以上で構成される場合には個々が同一形状、または同一面積である必要はない。本発明の工事現場囲包用防音シートにおいては、１単位の面積が、３〜１０ｍ２であり、この面積に占める防音領域Ｂの面積が、０．５〜６．６ｍ２、特に１単位の面積が５〜８ｍ２で、この面積に占める防音領域Ｂの面積が、２．５〜４ｍ２の１領域（長方形または正方形）であるものが好ましい。防音領域Ｂを１領域とする場合、防音領域Ｂ（ヨコ長の長方形）の位置は防音シート１単位の中央（図１）、また防音領域Ｂを２領域とする場合、防音領域Ｂ（ヨコ長の長方形）の位置は防音シート１単位の中上部及び下部（図７）、また防音領域Ｂを１領域とする場合、防音領域Ｂ（タテ長の長方形）の位置は防音シート１単位の中央（図８）とすることができる。
【００２６】
本発明の工事現場囲包用防音シートは、幅方向１．５〜２．４ｍ×長手方向３〜６ｍの１単位全域を防音領域Ａで構成し、防音領域Ｂを設ける部分の防音領域Ａを防音領域Ｂの形状に合わせてくり抜き、くり抜き部分に防音領域Ｂを接合することによって得ることができる。また別の方法として、防音領域Ａと防音領域Ｂを、Ａ（上位置）−Ｂ（中位置）―Ａ（下位置）のように配置して、このＡ−Ｂ−Ａに跨る左右側部に細長の防音領域Ａを配置してこれらを接合することによって得ることができる。これら各々の防音領域の良好な接合のために、防音領域のパーツ周縁に余剰のりしろを任意幅で設けることが好ましく、こののりしろ部において、高周波ウエルダー溶着、ライスター式熱風溶着、超音波溶着、接着剤による接着など公知の熱可塑性樹脂の接着方法によって防音領域Ａ内に防音領域Ｂを形成配置することが好ましい。
【００２７】
このような防音領域Ａを海、防音領域Ｂを島とする海島配置において、防音領域Ｂは開閉可能な窓であると、工事現場内の排気や吸気を容易とする、外界作業の目視確認を可能とする、緊急避難口とする、強風時に受ける風圧を逃がす、などの効果を得ることができる。防音領域Ｂを開閉可能な窓とするためには、防音領域Ｂを雌雄面ファスナーの会合・剥離によって開閉自在とすることが好ましく、防音領域Ｂのパーツ周縁に設けた余剰のりしろと、対応する防音領域Ａののりしろ部分において、雌雄の面ファスナーが接着されて設けれていることが好ましい。面ファスナーは雌側が多数のループ状ラッチ、雄側が多数の鉤状フックとするもので、防音領域Ａ側にループ状ラッチ、防音領域Ｂ側に鉤状フックの装着、または防音領域Ａ側に鉤状フック、防音領域Ｂ側にループ状ラッチの装着のいずれであってもよく、あるいは防音領域Ａ側とＢ側に突起先端がキノコ型である多数のフックを有する面ファスナーを装着してもよい。これらの面ファスナーのは粘着剤、接着剤による接着、熱融着による接着、またはミシン縫製による接着のいずれの方法も利用できる。特に本発明において、防音領域Ｂによる開閉窓は、部分的に接着固定され、残り部分を面ファスナーで固定することによって、例えば、防音領域Ｂが四角窓の場合、底辺のみ接着固定し、他を面ファスナーで固定することによって、面ファスナーから開放した防音領域Ｂを底辺固定で垂らし、これによって排気口や吸気口として一時的に利用することができ、換気後に再び面ファスナーで固定することによって防音シートとして使用することができる。このような開閉自在の窓付きの防音シートは、建築作業現場を囲包して使用する全シート枚数に対して１〜２割程度の枚数での使用、例えばタテ・ヨコともに非開閉窓付き防音シート４〜９枚置きに開閉自在の窓付き防音シートを配置して用いることが好ましい。
【００２８】
本発明の工事現場囲包用防音シートは、工事現場に舞う煤塵汚付着による透光性の低下を防止するために、防音シートの表面に防汚層が設けていてもよい。この防汚層はシートの採光性と防炎性を損なわない範囲であれば、その形成方法及び素材に特に限定はなく、例えば、アクリル系樹脂、またはフッ素系共重合体樹脂などの樹脂溶液を塗布・乾燥して形成した塗膜、これらにシリカ微粒子、またはコロイダルシリカを含む塗膜、オルガノシリケート及び／又はその縮合体を含む塗膜、光触媒性無機材料（例えば光触媒性酸化チタン）と結着剤とを含む塗膜、最外表面がフッ素系樹脂により形成された多層フィルムを接着剤もしくは熱溶融加工により積層したものなどから適宜選んで用いることができる。
【００２９】
図１〜４を例として本発明の工事現場囲包用防音シートを説明する。図１は本発明の工事現場囲包用防音シートである可撓性シート（１）が、防音領域Ａ（２）と防音領域Ｂ（３）により構成され、防音領域Ｂ（３）は防音領域Ａ（２）に取り囲まれて配置されていることを示すものである。さらに可撓性シート（１）を構成する防音領域Ａ（２）と防音領域Ｂ（３）は、図２〜４において、それぞれ繊維布帛の両面に難燃樹脂被覆層が設けられていることを示し、図２は、防音領域Ａ（２）は、空隙率ａを有する繊維布帛（４）の両面に、無機化合物粒子を含有する難燃樹脂被覆層（５）が設けられていること、図３は、防音領域Ｂ（３）は、空隙率ｂを有する繊維布帛（６−１）の両面に無機化合物粒子非含有の難燃樹脂被覆層（７）が設けられていること、また図４には防音領域Ｂ（３）のもう１つの態様として、無機化合物粒子を含有する難燃樹脂で含浸被覆されてなる空隙率ｂの繊維布帛（６−２）の両面に無機化合物粒子非含有の難燃樹脂被覆層（７）が設けられていることを示している。
【００３０】
図５は本発明の工事現場囲包用防音シートの一例を示すもので、可撓性シート（１）は、防音領域Ａ（２）と防音領域Ｂ（３）で構成され、防音領域Ｂ（３）は横長の長方形を成して可撓性シート（１）の中央部に配置され、防音領域Ａ（２）に取り囲まれた状態に配置されており、防音領域Ｂ（３）の横長の長方形の底辺のみが防音領域Ａ（２）と接合されて、他の３辺及び防音領域Ａ（２）には面ファスナー（８）が装着されて、面ファスナー同士の会合または解離によって防音領域Ｂ（３）が窓部として開閉自在であることを示している。
【実施例】
【００３１】
以下、本発明について実施例を挙げて具体的に説明するが、本発明はこれらに限定されるものではない。
【００３２】
本発明を下記実施例及び比較例によりさらに説明する。
本発明の実施例及び比較例に用いた試験方法は下記の通りである。
（１）面密度（質量）
単位面積（ｍ2 ）当たりの質量（kg）を測定し、その値を面密度（ｋｇ／ｍ２）とした。
（２）全光線透過率
全光線透過率は日本工業規格ＪＩＳ−Ｋ７１０５に従い測定した。
（３）防音性（音響透過損失）
シートの防音性は、日本工業規格ＪＩＳ−Ａ
１４１６「実験室における音響透過損失測定法」による、中心周波数１２５，５００，１０００，４０００Hzの音響透過損失により評価し、その効果を従来の防音シートと優劣比較した。従来の防音シート（比較例１）の音響透過損失は、中心周波数 音響透過損失
１２５Hz ９dB ５００Hz １６dB １０００Hz ２０dB ４０００Hz ３０dBである。（面密度１．３２kg／ｍ2 ）
（４）遮熱性
鉄パイプで組んだ、高さ３．４ｍ、幅３．６ｍ、奥行１．８ｍの６面フレームに、幅１．８ｍ×長さ３．４ｍのシート８枚を正面・背後・左側・右側・天井・底床の６面に展張固定し、外気との遮蔽空間を構成し、内部中央（底床部から１．７ｍの高さ）にデジタル温度計を設置して、気温３０℃の屋外環境に静置して、１時間後の温度を測定した。
【００３３】
[実施例１]
防音領域Ａ
防音領域Ａに用いる繊維布帛に、１１１１dtexのポリエステルマルチフィラメント糸条を経糸及び緯糸とする経緯１インチ当たりの糸打込本数が、経１６本・緯１８本の平織物（空隙率ａ＝８％）を用い、この繊維布帛の両面に下記軟質塩化ビニル樹脂組成物（１）からなる厚さ０．４２ｍｍの難燃樹脂被覆層用カレンダーシートを熱ラミネート法によって設け、総厚１．０ｍｍ、幅２ｍの防音領域Ａシートを得た。
〈軟質塩化ビニル樹脂組成物１〉 
ストレート塩化ビニル樹脂（重合度１３００）                １００質量部
フタル酸ジ−２−エチルヘキシル（可塑剤）                    ３５質量部
トリクレジルフォスフェート（リン系防炎可塑剤）              ２５質量部
三酸化アンチモン（難燃剤：比重５．７）                      １５質量部
バリウム−亜鉛系複合安定剤                                    ４質量部
硫酸バリウム（比重４．４）                                  ８５質量部
二酸化チタン（白色顔料：比重４．０）                          ４質量部
カーボンブラック（黒色顔料）                              ０．５質量部
ベンゾトリアゾール系紫外線吸収剤                          ０．２質量部
【００３４】
防音領域Ｂ
防音領域Ｂに用いる繊維布帛に、１１１１dtexのポリエステルマルチフィラメント糸条を経糸及び緯糸とする経緯１インチ当たりの糸打込本数が、経７本・緯７本の平織物（空隙率ｂ＝３０％）を用い、この繊維布帛の両面に下記軟質塩化ビニル樹脂組成物（２）からなる厚さ０．４２ｍｍの難燃樹脂被覆層用カレンダーシートを熱ラミネート法によって設け、総厚１．０ｍｍ、幅２ｍの防音領域Ｂシートを得た。
〈軟質塩化ビニル樹脂組成物２〉 
ストレート塩化ビニル樹脂（重合度１３００）                １００質量部
フタル酸ジ−２−エチルヘキシル（可塑剤）                    ３０質量部
トリクレジルフォスフェート（リン系防炎可塑剤）              ２５質量部
バリウム−亜鉛系複合ＰＶＣ安定剤                              ４質量部
ベンゾトリアゾール系紫外線吸収剤                          ０．２質量部
【００３５】
得られた防音領域Ａシートから、防音シート１枚のサイズとして、幅１．９ｍ、長さ３．５ｍを裁断し、シート４辺の縁に沿い５ｃｍ幅に２ツ折してミシン縫製にて補強、この補強部には３０ｃｍ間隔で直径２３ｍｍ、内径１２ｍｍのハトメ打ちを施して幅１．８ｍ、長さ３．４ｍの規格シートを得た。この規格シートの長さ方向、上から１．２ｍの位置、下から１．２ｍの中央位置から、幅１．７ｍ×長さ１．０ｍのヨコ長の長方形を切り抜いた。次に防音領域Ｂシートから、幅１．７３ｍ×長さ１．０３ｍのヨコ長の長方形を切り抜き、これを防音領域Ａシートの切り抜き部に同形で重ね、４辺ののりしろ０．０３ｍにて防音領域Ａ内に防音領域Ｂを、ライスター式熱風溶着で積重熱融着して一体化して本発明の防音シートを得た。このシートの面密度は防音領域Ａが１．３２ｋｇ／ｍ２、防音領域Ｂが１．０３ｋｇ／ｍ２であり、防音領域Ａの全光線透過率は０％、防音領域Ｂの全光線透過率は１９％、防音領域Ａと防音領域Ｂとの面積比は１：０．３８、空隙率ａと空隙率ｂとの差は２２、屋外遮熱試験３０℃での空間内温度は３０．８℃、音響透過損失は中心周波数  音響透過損失  １２５Hz  ６dB  ５００Hz  １３dB  １０００Hz  １８dB  ４０００Hz  ２８dBであった。またこのシートはＪＩＳ−Ｌ１０９１Ａ法による防炎試験に適合するものであった。（図１）
【００３６】
[実施例２]
実施例１で防音領域Ｂに用いた繊維布帛を変更した。変更した繊維布帛は、１１１１dtexのポリエステルマルチフィラメント糸条を経糸及び緯糸とする経緯１インチ当たりの糸打込本数が、経７本・緯７本の平織物（空隙率ｂ＝３０％）で、下記軟質塩化ビニル樹脂組成物（３）により含浸・被覆された布帛（空隙率ｂ＝２５％）を用いた。この含浸・被覆布帛の両面に、実施例１と同じ軟質塩化ビニル樹脂組成物（２）からなる厚さ０．４２ｍｍの難燃樹脂被覆層用カレンダーシートを熱ラミネート法によって設け、総厚１．０ｍｍ、幅２ｍの防音領域Ｂシートを得た以外は、実施例１と同様にして本発明の防音シートを得た。このシートの面密度は防音領域Ａが１．３２ｋｇ／ｍ２、防音領域Ｂが１．２３ｋｇ／ｍ２であり、防音領域Ａの全光線透過率は０％、防音領域Ｂの全光線透過率は１４％、防音領域Ａと防音領域Ｂとの面積比は１：０．３８、空隙率ａと空隙率ｂとの差は１７、屋外遮熱試験３０℃での空間内温度は３０．５℃、音響透過損失は中心周波数  音響透過損失  １２５Hz  ６dB  ５００Hz  １３dB  １０００Hz  １８dB  ４０００Hz  ２８dBであった。またこのシートはＪＩＳ−Ｌ１０９１Ａ法による防炎試験に適合するものであった。（図１）
〈軟質塩化ビニル樹脂組成物３〉 
ペースト塩化ビニル樹脂（重合度１７００）                  １００質量部
フタル酸ジ−２−エチルヘキシル（可塑剤）                    ６０質量部
トリクレジルフォスフェート（リン系防炎可塑剤）              ２５質量部
三酸化アンチモン（難燃剤：比重５．７）                      １５質量部
バリウム−亜鉛系複合安定剤                                    ４質量部
硫酸バリウム（比重４．４）                                １２０質量部
ベンゾトリアゾール系紫外線吸収剤                          ０．２質量部
【００３７】
[実施例３]
実施例１で防音領域Ｂに用いた繊維布帛を変更した。変更した繊維布帛は、１１１１dtexのポリエステルマルチフィラメント糸条を経糸及び緯糸とする経緯１インチ当たりの糸打込本数が、経３本・緯３本の平織物（空隙率ｂ＝６２％）で、実施例２の軟質塩化ビニル樹脂組成物（３）により含浸・被覆された布帛（空隙率ｂ＝５９％）を用いた。この含浸・被覆布帛の両面に、実施例１と同じ軟質塩化ビニル樹脂組成物（２）からなる厚さ０．４２ｍｍの難燃樹脂被覆層用カレンダーシートを熱ラミネート法によって設け、総厚１．０ｍｍ、幅２ｍの防音領域Ｂシートを得た以外は、実施例１と同様にして本発明の防音シートを得た。このシートの面密度は防音領域Ａが１．３２ｋｇ／ｍ２、防音領域Ｂが１．１６ｋｇ／ｍ２であり、防音領域Ａの全光線透過率は０％、防音領域Ｂの全光線透過率は３３％、防音領域Ａと防音領域Ｂとの面積比は１：０．３８、空隙率ａと空隙率ｂとの差は５１、屋外遮熱試験３０℃での空間内温度は３１．０℃、音響透過損失は中心周波数  音響透過損失  １２５Hz  ６dB  ５００Hz  １３dB  １０００Hz  １８dB  ４０００Hz  ２８dBであった。またこのシートはＪＩＳ−Ｌ１０９１Ａ法による防炎試験に適合するものであった。（図１）
【００３８】
[実施例４]
実施例２と同じ防音領域Ａ及び防音領域Ｂとを用いて本発明の防音シートを得た。但し、防音シートの作成は次のように行った。まず防音領域Ａシートから、幅０．６５ｍ、長さ３．４ｍの防音領域Ａの短冊を２枚裁断した。次に防音領域Ｂシートから、幅０．６６ｍ×長さ３．４ｍの防音領域Ｂの短冊を１枚裁断し、防音領域Ｂの短冊の左右に防音領域Ａの短冊を配置し、互いの側部を０．０３ｍ重ね合わせ、防音領域Ａと防音領域Ｂを熱融着一体化した。次にこのＡ−Ｂ−Ａ接合体の、Ａ−Ｂ−Ａに跨る天側部と底側部に、防音領域Ａシートから採寸した長さ５ｃｍ、幅１．８ｍの帯を積重熱融着し、実施例１と同様に補強部を設けてハトメ打ちを施した。これによって防音領域Ａ内に防音領域Ｂを有する本発明の防音シートを得た。このシートの面密度は防音領域Ａが１．３２ｋｇ／ｍ２、防音領域Ｂが１．２３ｋｇ／ｍ２であり、防音領域Ａの全光線透過率は０％、防音領域Ｂの全光線透過率は１４％、防音領域Ａと防音領域Ｂとの面積比は１：０．４３、空隙率ａと空隙率ｂとの差は１７、屋外遮熱試験３０℃での空間内温度は３１．３℃、音響透過損失は中心周波数  音響透過損失  １２５Hz  ６dB  ５００Hz  １３dB  １０００Hz  １８dB  ４０００Hz  ２８dBであった。またこのシートはＪＩＳ−Ｌ１０９１Ａ法による防炎試験に適合するものであった。（図８）
【００３９】
[実施例５]
実施例２と同じ防音領域Ａ及び防音領域Ｂとを用いて本発明の防音シートを得た。但し、防音シートの作成は次のように行った。防音領域Ａシートから、防音シート１枚のサイズとして、幅１．９ｍ、長さ３．５ｍを裁断し、シート４辺の縁に沿い５ｃｍ幅に２ツ折してミシン縫製にて補強、この補強部には３０ｃｍ間隔で直径２３ｍｍ、内径１２ｍｍのハトメ打ちを施して幅１．８ｍ、長さ３．４ｍの規格シートを得た。この規格シートの長さ方向、上から１．２ｍの位置、下から１．２ｍの中央位置から、幅１．７ｍ×長さ１．０ｍのヨコ長の長方形を切り抜いて長方形穴部を設け、この長方形穴の底辺部を除く３辺全域に面ファスナー（雌）をミシン接合した。次に防音領域Ｂシートから、幅１．７３ｍ×長さ１．０３ｍのヨコ長の長方形を切り抜き、この長方形の底辺部を除く３辺ののりしろ３ｃｍに面ファスナー（雄）をミシン接合した。この防音領域Ｂを防音領域Ａシートの切り抜き穴に同形で重ね、長方形穴の底辺部と防音領域Ｂとの底辺部とを積重熱融着して本発明の防音シートを得た。このシートの面密度は防音領域Ａが１．３２ｋｇ／ｍ２、防音領域Ｂが１．２３ｋｇ／ｍ２であり、防音領域Ａの全光線透過率は０％、防音領域Ｂの全光線透過率は１４％、防音領域Ａと防音領域Ｂとの面積比は１：０．３８、空隙率ａと空隙率ｂとの差は１７であった。これによって防音シートの防音領域Ｂは、雌雄面ファスナーの会合により防音領域Ａ内に固定され、雌雄面ファスナーの剥離によって、防音領域Ｂを開閉自在な窓とした。屋外遮熱試験３０℃での空間内温度は３０．５℃であったが、防音領域Ｂを開放することで温度は３０℃になった。またこのシートはＪＩＳ−Ｌ１０９１Ａ法による防炎試験に適合するものであり、音響透過損失は中心周波数  音響透過損失  １２５Hz  ６dB  ５００Hz  １３dB  １０００Hz  １８dB  ４０００Hz  ２８dBであった。（図５）
【００４０】
[実施例６]
実施例２と同じ防音領域Ａ及び防音領域Ｂとを用いて本発明の防音シートを得た。但し、防音シートの作成は次のように行った。まず防音領域Ａシートから、防音シート１枚のサイズとして、幅１．９ｍ、長さ３．５ｍを裁断し、シート４辺の縁に沿い５ｃｍ幅に２ツ折してミシン縫製にて補強、この補強部には３０ｃｍ間隔で直径２３ｍｍ、内径１２ｍｍのハトメ打ちを施して幅１．８ｍ、長さ３．４ｍの規格シートを得た。この規格シートの長さ方向、上から０．５ｍの位置と、下から０．５ｍの位置に、幅１．７ｍ×長さ０．８ｍのヨコ長の長方形を２ヶ所切り抜いた。次に防音領域Ｂシートから、幅１．７３ｍ×長さ０．８３ｍのヨコ長の長方形を２枚切り抜き、２枚をそれぞれ防音領域Ａシートの切り抜き部に同形で重ね、４辺ののりしろ０．０３ｍにて防音領域Ａ内に防音領域Ｂ２単位を積重熱融着して一体化して、防音領域Ａ内に防音領域Ｂを２単位含み、防音領域Ｂと防音領域Ｂとの間隔０．８ｍを有する本発明の防音シートを得た。このシートの面密度は防音領域Ａが１．３２ｋｇ／ｍ２、防音領域Ｂが１．２３ｋｇ／ｍ２であり、防音領域Ａの全光線透過率は０％、防音領域Ｂの全光線透過率は１４％、防音領域Ａと防音領域Ｂとの面積比は１：０．８、空隙率ａと空隙率ｂとの差は１７、屋外遮熱試験３０℃での空間内温度は３１．８℃、音響透過損失は中心周波数  音響透過損失  １２５Hz  ６dB  ５００Hz  １３dB  １０００Hz  １８dB  ４０００Hz  ２８dBであった。またこのシートはＪＩＳ−Ｌ１０９１Ａ法による防炎試験に適合するものであった。（図７）
【００４１】
[比較例１]
実施例１の防音領域Ａ単体のみで防音シート１枚のサイズ、幅１．８ｍ、長さ３．４ｍの縁取補強品を構成した。このシートの面密度は１．３２ｋｇ／ｍ２、全光線透過率０％、音響透過損失は、中心周波数  音響透過損失  １２５Hz  ９dB  ５００Hz  １６dB  １０００Hz  ２０dB  ４０００Hz  ３０dBであった。屋外遮熱試験３０℃での空間内温度は２８．６℃であった。またこのシートはＪＩＳ−Ｌ１０９１Ａ法による防炎試験に適合するものであった。
【００４２】
[比較例２]
実施例１の防音領域Ｂ単体のみで防音シート１枚のサイズ、幅１．８ｍ、長さ３．４ｍの縁取補強品を構成した。このシートの面密度は１．０３ｋｇ／ｍ２、全光線透過率１９％、音響透過損失は、中心周波数  音響透過損失  １２５Hz  ６dB  ５００Hz  １３dB  １０００Hz  １６dB  ４０００Hz  ２６dBであった。屋外遮熱試験３０℃での空間内温度は３４．６℃であった。またこのシートはＪＩＳ−Ｌ１０９１Ａ法による防炎試験に適合するものであった。
【産業上の利用可能性】
【００４３】
本発明の工事現場囲包用防音シートは、従来の防音シートと同等の防音性を有しながら、適度な採光性をムラ無く有することで、夏季日照における過度の気温上昇を抑制することを可能とする。従って本発明の工事現場囲包用防音シートを使用すれば、工事現場内に防炎性の安全を保ちながら適度な日照を取り入れて現場環境を明るくし、より作業の安全性を確保できるようになり、また、従来は日中にも必要であったエンジン発電照明の稼動時間や騒音を半減させることもでき、さらに必要に応じて工事現場内の換気も可能であり、また外界作業の目視確認も容易なので、工事現場内外の作業環境改善に寄与することができる。
【符号の説明】
【００４４】
１：工事現場囲包用防音シート
２：防音領域Ａ
３：防音領域Ｂ
４：防音領域Ａの繊維布帛（空隙率ａ）
５：難燃樹脂被覆層（無機化合物粒子含有）
６−１：防音領域Ｂの繊維布帛（空隙率ｂ）
６−２：防音領域Ｂの繊維布帛（無機化合物粒子含有難燃樹脂で含浸被覆：空隙率ｂ）
７：難燃樹脂被覆層（無機化合物粒子非含有）
８−１：面ファスナー（雌）
８−２：面ファスナー（雄）
【図１】
2011196157.tif 000003
【図２】
2011196157.tif 000004
【図３】
2011196157.tif 000005
【図４】
2011196157.tif 000006
【図５】
2011196157.tif 000007
【図６】
2011196157.tif 000008
【図７】
2011196157.tif 000009
【図８】
2011196157.tif 000010
【手続補正書】
【提出日】平成23年5月16日(2011.5.16)
【手続補正１】
【補正対象書類名】特許請求の範囲
【補正対象項目名】全文
【補正方法】変更
【補正の内容】
【特許請求の範囲】
【請求項１】
繊維布帛の両面に難燃樹脂被覆層が設けられた、面密度０．５〜２．５ｋｇ／ｍ２、面積が３〜１０ｍ２の可撓性シートであって、前記可撓性シートが、全光線透過率（ＪＩＳ−Ｋ７１０５）０〜５％の防音領域Ａと、全光線透過率（ＪＩＳ−Ｋ７１０５）１０〜６０％の防音領域Ｂとによって構成され、前記防音領域Ｂは１〜６個の領域に分散して前記防音領域Ａに取り囲まれて前記防音領域Ａと前記防音領域Ｂとの面積比が、１：０．２〜１：２で配置され、さらに前記防音領域Ａには空隙率０〜１２％の繊維布帛を含み、前記防音領域Ｂには空隙率１６〜４０％の繊維布帛を含んでいて、前記防音領域Ａに含む繊維布帛の空隙率と前記防音領域Ｂに含む繊維布帛の空隙率差が１０〜４０であり、前記防音領域Ａの前記難燃樹脂被覆層が無機化合物粒子を含有し、前記防音領域Ｂの前記難燃樹脂被覆層には無機化合物粒子を含有しない、ことを特徴とする工事現場囲包用防音シート。
【請求項２】
前記防音領域Ｂに含む前記繊維布帛が、無機化合物粒子を含有する難燃樹脂によって含浸被覆されている、請求項１に記載の工事現場囲包用防音シート。
【請求項３】
前記無機化合物粒子が、酸化鉛、三酸化アンチモン、チタン酸バリウム、酸化ジルコニウム、酸化亜鉛、酸化鉄、炭酸バリウム、硫酸バリウム、二酸化チタン、アルミナ、チタン酸カリウム、酸化マグネシウム、マイカ、タルク、炭酸カルシウム、水酸化アルミニウム及び水酸化マグネシウムから選ばれた１種以上を含む、請求項１または２に記載の工事現場囲包用防音シート。
【請求項４】
前記難燃樹脂被覆層が、ハロゲン含有化合物、リン原子含有化合物、窒素原子含有化合物、及び無機化合物から選ばれた１種以上の難燃剤を含む、請求項１〜３の何れか１項に記載の工事現場囲包用防音シート。
【請求項５】
前記可撓性シートの面積に占める前記防音領域Ｂの面積が、０．５〜６．６ｍ２である、請求項１〜４の何れか１項に記載の工事現場囲包用防音シート。
【請求項６】
前記防音領域Ｂが、雌雄面ファスナーの会合と剥離によって開閉可能である、請求項５に記載の工事現場囲包用防音シート。
【手続補正２】
【補正対象書類名】明細書
【補正対象項目名】０００７
【補正方法】変更
【補正の内容】
【０００７】
上記課題を解決するために、繊維布帛の両面に難燃樹脂被覆層を設けて、特定の面密度及び面積とした可撓性シートにおいて、全光線透過率０〜５％の防音領域Ａと、全光線透過率１０〜６０％の防音領域Ｂを特定の面積比率で設け、防音領域Ｂが防音領域Ａに取り囲まれて構成されるようにして、さらに防音領域Ａにおける繊維布帛の空隙率と、防音領域Ｂにおける繊維布帛の空隙率を特定し、特定の空隙率差を有すること、及び防音領域Ａと防音領域Ｂとを、それぞれ特定の難燃樹脂被覆層で構成することによって、採光性と防音性とを兼備する工事現場囲包用シートが得られることを見出して本発明を完成するに至った。
【手続補正３】
【補正対象書類名】明細書
【補正対象項目名】０００８
【補正方法】変更
【補正の内容】
【０００８】
すなわち本発明の工事現場囲包用防音シートは、繊維布帛の両面に難燃樹脂被覆層が設けられた、面密度０．５〜２．５ｋｇ／ｍ２、面積が３〜１０ｍ２の可撓性シートであって、前記可撓性シートが、全光線透過率（ＪＩＳ−Ｋ７１０５）０〜５％の防音領域Ａと、全光線透過率（ＪＩＳ−Ｋ７１０５）１０〜６０％の防音領域Ｂとによって構成され、前記防音領域Ｂは１〜６個の領域に分散して前記防音領域Ａに取り囲まれて前記防音領域Ａと前記防音領域Ｂとの面積比が、１：０．２〜１：２で配置され、さらに前記防音領域Ａには空隙率０〜１２％の繊維布帛を含み、前記防音領域Ｂには空隙率１６〜４０％の繊維布帛を含んでいて、前記防音領域Ａに含む繊維布帛の空隙率と前記防音領域Ｂに含む繊維布帛の空隙率差が１０〜４０であり、前記防音領域Ａの前記難燃樹脂被覆層が無機化合物粒子を含有し、前記防音領域Ｂの前記難燃樹脂被覆層には無機化合物粒子を含有しない、ことが好ましい。本発明の工事現場囲包用防音シートは、前記防音領域Ｂに含む前記繊維布帛が、無機化合物粒子を含有する難燃樹脂によって含浸被覆されていることが好ましい。本発明の工事現場囲包用防音シートは、前記無機化合物粒子が、酸化鉛、三酸化アンチモン、チタン酸バリウム、酸化ジルコニウム、酸化亜鉛、酸化鉄、炭酸バリウム、硫酸バリウム、二酸化チタン、アルミナ、チタン酸カリウム、酸化マグネシウム、マイカ、タルク、炭酸カルシウム、水酸化アルミニウム及び水酸化マグネシウムから選ばれた１種以上を含むことが好ましい。本発明の工事現場囲包用防音シートは、前記難燃樹脂被覆層が、ハロゲン含有化合物、リン原子含有化合物、窒素原子含有化合物、及び無機化合物から選ばれた１種以上の難燃剤を含むことが好ましい。本発明の工事現場囲包用防音シートは、前記可撓性シートの面積に占める前記防音領域Ｂの面積が、０．５〜６．６ｍ２であることが好ましい。本発明の工事現場囲包用防音シートは、前記防音領域Ｂが、雌雄面ファスナーの会合・剥離によって開閉可能であることが好ましい。
【手続補正４】
【補正対象書類名】明細書
【補正対象項目名】００１１
【補正方法】変更
【補正の内容】
【００１１】
本発明の工事現場囲包用防音シートは、繊維布帛の両面に難燃樹脂被覆層が設けられた、面密度０．５〜２．５ｋｇ／ｍ２、面積が３〜１０ｍ２の可撓性シートであって、前記可撓性シートが、全光線透過率（ＪＩＳ−Ｋ７１０５）０〜５％の防音領域Ａと、全光線透過率（ＪＩＳ−Ｋ７１０５）１０〜６０％の防音領域Ｂとによって構成され、前記防音領域Ｂは１〜６個の領域に分散して前記防音領域Ａに取り囲まれて前記防音領域Ａと前記防音領域Ｂとの面積比が、１：０．２〜１：２で配置され、さらに前記防音領域Ａには空隙率０〜１２％の繊維布帛を含み、前記防音領域Ｂには空隙率１６〜４０％の繊維布帛を含んでいて、前記防音領域Ａに含む繊維布帛の空隙率と前記防音領域Ｂに含む繊維布帛の空隙率差が１０〜４０として、前記防音領域Ａの前記難燃樹脂被覆層が無機化合物粒子を含有し、前記防音領域Ｂの前記難燃樹脂被覆層には無機化合物粒子を含有しない膜材である。
【手続補正５】
【補正対象書類名】明細書
【補正対象項目名】００１２
【補正方法】変更
【補正の内容】
【００１２】
本発明の工事現場囲包用防音シートは、全光線透過率（ＪＩＳ−Ｋ７１０５）０〜５％の防音領域Ａと、全光線透過率（ＪＩＳ−Ｋ７１０５）１０〜６０％の防音領域Ｂとによって構成され、防音領域Ａと防音領域Ｂに含む繊維布帛の編織組織を互いに異として、防音領域Ａにおいて空隙率０〜１２％、防音領域Ｂにおいて空隙率１６〜４０％（防音領域Ｂの空隙率>防音領域Ａの空隙率）であり、その空隙率差を１０〜４０とする。本発明の防音シートにおいて、防音領域Ａと防音領域Ｂとに用いる繊維布帛は、織布、編布のいずれでもよく、織布としては平織、綾織、繻子織などが挙げられるが、特に平織織布が得られる防音シートの経・緯物性バランスに優れ好ましい。繊維布帛の経糸・緯糸の糸条は合成繊維、天然繊維、半合成繊維、無機繊維またはこれらの２種以上から成る混用繊維のいずれによっても良いが、ポリプロピレン繊維、ポリエチレン繊維、ビニロン繊維、ポリエステル繊維（ＰＥＴ、ＰＢＴ、ＰＥＮなど）、芳香族ポリエステル繊維、ナイロン繊維、芳香族ポリアミド繊維などの合成繊維糸条が好ましい。これらの糸条は、マルチフィラメント、短繊維紡績、モノフィラメント、スプリットヤーン、テープヤーンなどのいずれの形状でも使用できるがマルチフィラメントが好ましい。また無機繊維ではガラス繊維、シリカ繊維、アルミナ繊維、炭素繊維などのマルチフィラメント糸条を使用することもできる。
【手続補正６】
【補正対象書類名】明細書
【補正対象項目名】００１３
【補正方法】変更
【補正の内容】
【００１３】
防音領域Ａに含む繊維布帛の編織組織としては、５００（５５５ｄtex）〜２０００（２２２２ｄtex）デニール、特に７５０（８３４ｄtex）〜１５００（１６６６ｄtex）デニールの太径が好ましく、経糸及び緯糸の打込み本数はこれらのマルチフィラメント糸条を、経糸・緯糸１インチ（２．５４ｃｍ）当たり１０〜３０本打込んで得られる平織布帛が例示でき、これらの平織布帛の空隙率（目抜け度合）は、０〜１２％、好ましくは３〜８％のものが適している。防音領域Ａに含む繊維布帛の編織組織の空隙率が１２％を越えると繊維布帛による吸音効果が低下することがある。空隙率は繊維布帛の単位面積中（例えばタテ１インチ×ヨコ１インチの正方形）に占める糸条の総和面積を百分率として求め、１００から差し引いた値（×１００％）として求めることができる。また、これらの繊維布帛には、必要に応じて接着剤塗布、樹脂含浸加工、吸水防止処理、難燃処理など公知の下処理を施すことができる。
【手続補正７】
【補正対象書類名】明細書
【補正対象項目名】００１４
【補正方法】変更
【補正の内容】
【００１４】
防音領域Ｂに含む繊維布帛の編織組織としては、５００（５５５ｄtex）〜２０００（２２２２ｄtex）デニール、特に７５０（８３４ｄtex）〜１５００（１６６６ｄtex）デニールの太径が好ましく、経糸及び緯糸の打込み本数はこれらのマルチフィラメント糸条を、経糸・緯糸１インチ（２．５４ｃｍ）当たり１０〜２０本打込んで得られる平織布帛が例示でき、これらの平織布帛の空隙率（目抜け度合）は、１６〜４０％、好ましくは２０〜３６％のものが適している。空隙率が１６％未満だと糸密度が込みすぎて得られるシートの採光性に劣り、防音領域Ｂに含む繊維布帛の編織組織の空隙率が４０％を越えると繊維布帛による吸音効果が低下することがある。空隙率は繊維布帛の単位面積中（例えばタテ１インチ×ヨコ１インチの正方形）に占める糸条の総和面積を百分率として求め、１００から差し引いた値（×１００％）として求めることができる。防音領域Ａにおける空隙率と、防音領域Ｂにおける空隙率との関係は「防音領域Ｂの空隙率>防音領域Ａの空隙率」であり、その空隙率差が１０〜４０、特に２０〜４０であることが好ましい。また、これらの繊維布帛には、必要に応じて接着剤塗布、樹脂含浸加工、吸水防止処理、難燃処理など公知の下処理を施すことができる。
【手続補正８】
【補正対象書類名】明細書
【補正対象項目名】００２４
【補正方法】変更
【補正の内容】
【００２４】
本発明の工事現場囲包用防音シートは、繊維布帛の両面に難燃樹脂被覆層が設けられた面積が３〜１０ｍ２の可撓性シートで、全光線透過率（ＪＩＳ−Ｋ７１０５）０〜５％の防音領域Ａと、全光線透過率（ＪＩＳ−Ｋ７１０５）１０〜６０％の防音領域Ｂとによって構成され、防音領域Ｂは１〜６個の領域に分散して防音領域Ａに取り囲まれて配置され、好ましくは防音領域Ａと防音領域Ｂとの面積比が１：０．２〜１：２、特に好ましくは１：０．２５〜１：１の範囲となるように形成するものである。防音領域Ａの全光線透過率０〜５％は、防音領域Ａに含む繊維布帛の空隙率が０〜１２％であること、及び防音領域Ａに設けられる難燃樹脂被覆層に用いる熱可塑性樹脂組成物が、無機化合物粒子と難燃剤とを含んで有していることにより得られるもので、また、防音領域Ｂの全光線透過率１０〜６０％は、防音領域Ｂに含む繊維布帛の空隙率が１６〜４０％であること、及び防音領域Ｂに設けられる難燃樹脂被覆層に用いる熱可塑性樹脂組成物が無機化合物粒子を含まないことによって得られるものである。
【手続補正９】
【補正対象書類名】明細書
【補正対象項目名】００２９
【補正方法】変更
【補正の内容】
【００２９】
図１〜４を例として本発明の工事現場囲包用防音シートを説明する。図１は本発明の工事現場囲包用防音シートである可撓性シート（１）が、防音領域Ａ（２）と防音領域Ｂ（３）により構成され、防音領域Ｂ（３）は防音領域Ａ（２）に取り囲まれて配置されていることを示すものである。さらに可撓性シート（１）を構成する防音領域Ａ（２）と防音領域Ｂ（３）は、図２〜４において、それぞれ繊維布帛の両面に難燃樹脂被覆層が設けられていることを示し、図２は、防音領域Ａ（２）は、空隙率０〜１２％を有する繊維布帛（４）の両面に、無機化合物粒子を含有する難燃樹脂被覆層（５）が設けられていること、図３は、防音領域Ｂ（３）は、空隙率１６〜４０％を有する繊維布帛（６−１）の両面に無機化合物粒子非含有の難燃樹脂被覆層（７）が設けられていること、また図４には防音領域Ｂ（３）のもう１つの態様として、無機化合物粒子を含有する難燃樹脂で含浸被覆されてなる空隙率ｂの繊維布帛（６−２）の両面に無機化合物粒子非含有の難燃樹脂被覆層（７）が設けられていることを示している。
【手続補正１０】
【補正対象書類名】明細書
【補正対象項目名】００３３
【補正方法】変更
【補正の内容】
【００３３】
[実施例１]
防音領域Ａ
防音領域Ａに用いる繊維布帛に、１１１１dtexのポリエステルマルチフィラメント糸条を経糸及び緯糸とする経緯１インチ当たりの糸打込本数が、経１６本・緯１８本の平織物（空隙率＝８％）を用い、この繊維布帛の両面に下記軟質塩化ビニル樹脂組成物（１）からなる厚さ０．４２ｍｍの難燃樹脂被覆層用カレンダーシートを熱ラミネート法によって設け、総厚１．０ｍｍ、幅２ｍの防音領域Ａシートを得た。
〈軟質塩化ビニル樹脂組成物１〉 
ストレート塩化ビニル樹脂（重合度１３００）              １００質量部
フタル酸ジ−２−エチルヘキシル（可塑剤）                  ３５質量部
トリクレジルフォスフェート（リン系防炎可塑剤）            ２５質量部
三酸化アンチモン（難燃剤：比重５．７）                    １５質量部
バリウム−亜鉛系複合安定剤                                  ４質量部
硫酸バリウム（比重４．４）                                ８５質量部
二酸化チタン（白色顔料：比重４．０）                        ４質量部
カーボンブラック（黒色顔料）                            ０．５質量部
ベンゾトリアゾール系紫外線吸収剤                        ０．２質量部
【手続補正１１】
【補正対象書類名】明細書
【補正対象項目名】００３４
【補正方法】変更
【補正の内容】
【００３４】
防音領域Ｂ
防音領域Ｂに用いる繊維布帛に、１１１１dtexのポリエステルマルチフィラメント糸条を経糸及び緯糸とする経緯１インチ当たりの糸打込本数が、経７本・緯７本の平織物（空隙率＝３０％）を用い、この繊維布帛の両面に下記軟質塩化ビニル樹脂組成物（２）からなる厚さ０．４２ｍｍの難燃樹脂被覆層用カレンダーシートを熱ラミネート法によって設け、総厚１．０ｍｍ、幅２ｍの防音領域Ｂシートを得た。
〈軟質塩化ビニル樹脂組成物２〉 
ストレート塩化ビニル樹脂（重合度１３００）               １００質量部 
フタル酸ジ−２−エチルヘキシル（可塑剤）                   ３０質量部 
トリクレジルフォスフェート（リン系防炎可塑剤）             ２５質量部
バリウム−亜鉛系複合ＰＶＣ安定剤                             ４質量部
ベンゾトリアゾール系紫外線吸収剤                         ０．２質量部
【手続補正１２】
【補正対象書類名】明細書
【補正対象項目名】００３５
【補正方法】変更
【補正の内容】
【００３５】
得られた防音領域Ａシートから、防音シート１枚のサイズとして、幅１．９ｍ、長さ３．５ｍを裁断し、シート４辺の縁に沿い５ｃｍ幅に２ツ折してミシン縫製にて補強、この補強部には３０ｃｍ間隔で直径２３ｍｍ、内径１２ｍｍのハトメ打ちを施して幅１．８ｍ、長さ３．４ｍの規格シートを得た。この規格シートの長さ方向、上から１．２ｍの位置、下から１．２ｍの中央位置から、幅１．７ｍ×長さ１．０ｍのヨコ長の長方形を切り抜いた。次に防音領域Ｂシートから、幅１．７３ｍ×長さ１．０３ｍのヨコ長の長方形を切り抜き、これを防音領域Ａシートの切り抜き部に同形で重ね、４辺ののりしろ０．０３ｍにて防音領域Ａ内に防音領域Ｂを、ライスター式熱風溶着で積重熱融着して一体化して本発明の防音シートを得た。このシートの面密度は防音領域Ａが１．３２ｋｇ／ｍ２、防音領域Ｂが１．０３ｋｇ／ｍ２であり、防音領域Ａの全光線透過率は０％、防音領域Ｂの全光線透過率は１９％、防音領域Ａと防音領域Ｂとの面積比は１：０．３８、防音領域Ａと防音領域Ｂに含む繊維布帛の空隙率差は２２、屋外遮熱試験３０℃での空間内温度は３０．８℃、音響透過損失は中心周波数  音響透過損失  １２５Hz  ６dB  ５００Hz  １３dB  １０００Hz  １８dB  ４０００Hz  ２８dBであった。またこのシートはＪＩＳ−Ｌ１０９１Ａ法による防炎試験に適合するものであった。（図１）
【手続補正１３】
【補正対象書類名】明細書
【補正対象項目名】００３６
【補正方法】変更
【補正の内容】
【００３６】
[実施例２]
実施例１で防音領域Ｂに用いた繊維布帛を変更した。変更した繊維布帛は、１１１１dtexのポリエステルマルチフィラメント糸条を経糸及び緯糸とする経緯１インチ当たりの糸打込本数が、経７本・緯７本の平織物（空隙率＝３０％）で、下記軟質塩化ビニル樹脂組成物（３）により含浸・被覆された布帛（空隙率＝２５％）を用いた。この含浸・被覆布帛の両面に、実施例１と同じ軟質塩化ビニル樹脂組成物（２）からなる厚さ０．４２ｍｍの難燃樹脂被覆層用カレンダーシートを熱ラミネート法によって設け、総厚１．０ｍｍ、幅２ｍの防音領域Ｂシートを得た以外は、実施例１と同様にして本発明の防音シートを得た。このシートの面密度は防音領域Ａが１．３２ｋｇ／ｍ２、防音領域Ｂが１．２３ｋｇ／ｍ２であり、防音領域Ａの全光線透過率は０％、防音領域Ｂの全光線透過率は１４％、防音領域Ａと防音領域Ｂとの面積比は１：０．３８、防音領域Ａと防音領域Ｂに含む繊維布帛の空隙率差は１７、屋外遮熱試験３０℃での空間内温度は３０．５℃、音響透過損失は中心周波数 音響透過損失 １２５Hz ６dB ５００Hz １３dB １０００Hz １８dB
４０００Hz ２８dBであった。またこのシートはＪＩＳ−Ｌ１０９１Ａ法による防炎試験に適合するものであった。（図１）
〈軟質塩化ビニル樹脂組成物３〉 
ペースト塩化ビニル樹脂（重合度１７００）                １００質量部 
フタル酸ジ−２−エチルヘキシル（可塑剤）                  ６０質量部 
トリクレジルフォスフェート（リン系防炎可塑剤）            ２５質量部
三酸化アンチモン（難燃剤：比重５．７）                    １５質量部
バリウム−亜鉛系複合安定剤                                  ４質量部
硫酸バリウム（比重４．４）                              １２０質量部
ベンゾトリアゾール系紫外線吸収剤                        ０．２質量部
【手続補正１４】
【補正対象書類名】明細書
【補正対象項目名】００３７
【補正方法】削除
【補正の内容】
【手続補正１５】
【補正対象書類名】明細書
【補正対象項目名】００３８
【補正方法】変更
【補正の内容】
【００３８】
[実施例３]
実施例２と同じ防音領域Ａ及び防音領域Ｂとを用いて本発明の防音シートを得た。但し、防音シートの作成は次のように行った。まず防音領域Ａシートから、幅０．６５ｍ、長さ３．４ｍの防音領域Ａの短冊を２枚裁断した。次に防音領域Ｂシートから、幅０．６６ｍ×長さ３．４ｍの防音領域Ｂの短冊を１枚裁断し、防音領域Ｂの短冊の左右に防音領域Ａの短冊を配置し、互いの側部を０．０３ｍ重ね合わせ、防音領域Ａと防音領域Ｂを熱融着一体化した。次にこのＡ−Ｂ−Ａ接合体の、Ａ−Ｂ−Ａに跨る天側部と底側部に、防音領域Ａシートから採寸した長さ５ｃｍ、幅１．８ｍの帯を積重熱融着し、実施例１と同様に補強部を設けてハトメ打ちを施した。これによって防音領域Ａ内に防音領域Ｂを有する本発明の防音シートを得た。このシートの面密度は防音領域Ａが１．３２ｋｇ／ｍ２、防音領域Ｂが１．２３ｋｇ／ｍ２であり、防音領域Ａの全光線透過率は０％、防音領域Ｂの全光線透過率は１４％、防音領域Ａと防音領域Ｂとの面積比は１：０．４３、防音領域Ａと防音領域Ｂに含む繊維布帛の空隙率差は１７、屋外遮熱試験３０℃での空間内温度は３１．３℃、音響透過損失は中心周波数 音響透過損失  １２５Hz  ６dB  ５００Hz  １３dB  １０００Hz  １８dB  ４０００Hz  ２８dBであった。またこのシートはＪＩＳ−Ｌ１０９１Ａ法による防炎試験に適合するものであった。（図８）
【手続補正１６】
【補正対象書類名】明細書
【補正対象項目名】００３９
【補正方法】変更
【補正の内容】
【００３９】
[実施例４]
実施例２と同じ防音領域Ａ及び防音領域Ｂとを用いて本発明の防音シートを得た。但し、防音シートの作成は次のように行った。防音領域Ａシートから、防音シート１枚のサイズとして、幅１．９ｍ、長さ３．５ｍを裁断し、シート４辺の縁に沿い５ｃｍ幅に２ツ折してミシン縫製にて補強、この補強部には３０ｃｍ間隔で直径２３ｍｍ、内径１２ｍｍのハトメ打ちを施して幅１．８ｍ、長さ３．４ｍの規格シートを得た。この規格シートの長さ方向、上から１．２ｍの位置、下から１．２ｍの中央位置から、幅１．７ｍ×長さ１．０ｍのヨコ長の長方形を切り抜いて長方形穴部を設け、この長方形穴の底辺部を除く３辺全域に面ファスナー（雌）をミシン接合した。次に防音領域Ｂシートから、幅１．７３ｍ×長さ１．０３ｍのヨコ長の長方形を切り抜き、この長方形の底辺部を除く３辺ののりしろ３ｃｍに面ファスナー（雄）をミシン接合した。この防音領域Ｂを防音領域Ａシートの切り抜き穴に同形で重ね、長方形穴の底辺部と防音領域Ｂとの底辺部とを積重熱融着して本発明の防音シートを得た。このシートの面密度は防音領域Ａが１．３２ｋｇ／ｍ２、防音領域Ｂが１．２３ｋｇ／ｍ２であり、防音領域Ａの全光線透過率は０％、防音領域Ｂの全光線透過率は１４％、防音領域Ａと防音領域Ｂとの面積比は１：０．３８、防音領域Ａと防音領域Ｂに含む繊維布帛の空隙率差は１７であった。これによって防音シートの防音領域Ｂは、雌雄面ファスナーの会合により防音領域Ａ内に固定され、雌雄面ファスナーの剥離によって、防音領域Ｂを開閉自在な窓とした。屋外遮熱試験３０℃での空間内温度は３０．５℃であったが、防音領域Ｂを開放することで温度は３０℃になった。またこのシートはＪＩＳ−Ｌ１０９１Ａ法による防炎試験に適合するものであり、音響透過損失は中心周波数  音響透過損失  １２５Hz ６dB ５００Hz １３dB １０００Hz １８dB ４０００Hz ２８dBであった。（図５）
【手続補正１７】
【補正対象書類名】明細書
【補正対象項目名】００４０
【補正方法】変更
【補正の内容】
【００４０】
[実施例５]
実施例２と同じ防音領域Ａ及び防音領域Ｂとを用いて本発明の防音シートを得た。但し、防音シートの作成は次のように行った。まず防音領域Ａシートから、防音シート１枚のサイズとして、幅１．９ｍ、長さ３．５ｍを裁断し、シート４辺の縁に沿い５ｃｍ幅に２ツ折してミシン縫製にて補強、この補強部には３０ｃｍ間隔で直径２３ｍｍ、内径１２ｍｍのハトメ打ちを施して幅１．８ｍ、長さ３．４ｍの規格シートを得た。この規格シートの長さ方向、上から０．５ｍの位置と、下から０．５ｍの位置に、幅１．７ｍ×長さ０．８ｍのヨコ長の長方形を２ヶ所切り抜いた。次に防音領域Ｂシートから、幅１．７３ｍ×長さ０．８３ｍのヨコ長の長方形を２枚切り抜き、２枚をそれぞれ防音領域Ａシートの切り抜き部に同形で重ね、４辺ののりしろ０．０３ｍにて防音領域Ａ内に防音領域Ｂ２単位を積重熱融着して一体化して、防音領域Ａ内に防音領域Ｂを２単位含み、防音領域Ｂと防音領域Ｂとの間隔０．８ｍを有する本発明の防音シートを得た。このシートの面密度は防音領域Ａが１．３２ｋｇ／ｍ２、防音領域Ｂが１．２３ｋｇ／ｍ２であり、防音領域Ａの全光線透過率は０％、防音領域Ｂの全光線透過率は１４％、防音領域Ａと防音領域Ｂとの面積比は１：０．８、防音領域Ａと防音領域Ｂに含む繊維布帛の空隙率差は１７、屋外遮熱試験３０℃での空間内温度は３１．８℃、音響透過損失は中心周波数  音響透過損失  １２５Hz  ６dB  ５００Hz  １３dB  １０００Hz  １８dB  ４０００Hz  ２８dBであった。またこのシートはＪＩＳ−Ｌ１０９１Ａ法による防炎試験に適合するものであった。（図７）
【手続補正１８】
【補正対象書類名】明細書
【補正対象項目名】００４４
【補正方法】変更
【補正の内容】
【００４４】
１：工事現場囲包用防音シート
２：防音領域Ａ
３：防音領域Ｂ
４：防音領域Ａの繊維布帛（空隙率０〜１２％）
５：難燃樹脂被覆層（無機化合物粒子含有）
６−１：防音領域Ｂの繊維布帛（空隙率１６〜４０％）
６−２：防音領域Ｂの繊維布帛（無機化合物粒子含有難燃樹脂で含浸被覆：空隙率１６
〜４０％）
７：難燃樹脂被覆層（無機化合物粒子非含有）
８−１：面ファスナー（雌）
８−２：面ファスナー（雄）